표 1 에 나타내 는 각 성분 을 혼합 하 여 , 감광성 수지 조성물 의 도공 액 을 얻 었 다 . 또한 , 표 1 에 있 어서 의 각 성분 의 배 합량 의 단위 는 [ 질 량부 ] 이 다 . 애플 리케 이터 를 사용 하 여 , 폴리에틸렌 테레프탈 레이트 ( PET ) 필름 ( 캐리어 필름 , 상품명 : R 310 , 16 ㎛ 두께 , 미츠 비시 케미 컬사 제조 ) 상 에 , 얻 어 진 도공 액 을 도공 하 고 , 80 ℃ 에서 5 분 간 건조 시키 고 , 용제 성분 을 제거 하 여 , PET 필름 의 편면 상 에 , 감광성 수지 조성물 을 함유 하 는 감광성 수지 층 ( 15 ㎛ 두께 ) 을 얻 었 다 . 폴리에틸렌 필름 ( 보호 필름 , 상품명 : GF 1 , 30 ㎛ 두께 , 타마 폴리 사 제조 ) 을 감광성 수지 층면 에 첩부 하 여 DFR 을 제조 하 였 다 .